(57)【要約】  調質後の内歯車を高精度に研削加工ができる砥石を、高精度かつ高能率にツルーイング、ドレッシングすることが可能な、内歯車状ダイヤモンドドレッサを提供することを目的とする。工作物の内歯車とほとんど同一諸元で設計された、リング状台金の内径部に歯形形状が形成された内歯車状ダイヤモンドドレッサ（１）を用いる。好ましくは、歯車の主要諸元である、モジュール、圧力角、ねじれ角、歯厚などはすべて工作物と同一とし、歯幅と歯たけは、砥石との噛み合いを保証するため工作物よりも大き目の設計とする。ただし、歯数はダイヤモンドドレッサの仕様に従って増減させる。内歯車状ダイヤモンドドレッサをより高精度に機械に取り付けできるように、ドレッサの歯先には芯出し基準面を設けておくことがより好ましい。
2008156078.tif 000002
【特許請求の範囲】
【請求項１】
リング状の台金（５）と、
前記台金（５）の内周部に設けられて、歯形形状に沿って配置されるダイヤモンド層（２０）とを備えた、内歯車状ダイヤモンドドレッサ。
【請求項２】
前記歯形の歯先には、芯出し基準面（１４）が設けられている、請求の範囲第１項に記載の内歯車状ダイヤモンドドレッサ。
【請求項３】
前記芯出し基準面（１４）は、円筒面（１７）の一部をなすように設けられている、請求の範囲第２項に記載の内歯車状ダイヤモンドドレッサ。
【請求項４】
前記結合材（３）は、ニッケルめっきである、請求の範囲第１項に記載の内歯車状ダイヤモンドドレッサ。
【請求項５】
前記ダイヤモンド層（２０）は反転めっき方法により形成される、請求の範囲第１項に記載の内歯車状ダイヤモンドドレッサ。
【請求項６】
前記ダイヤモンド層（２０）のダイヤモンド粒の平均粒子径は、１０μｍ〜２０００μｍである、請求の範囲第１項に記載の内歯車状ダイヤモンドドレッサ。
【請求項７】
前記ダイヤモンド層（２０）におけるダイヤモンド粒（２）の結合材からの平均突き出し量は、平均粒径の１％以上７０％以下である、請求の範囲第６項に記載の内歯車状ダイヤモンドドレッサ。
【請求項８】
前記ダイヤモンドドレッサは歯車加工用砥石をツルーイングまたは、ツルーイングとドレッシングするのに用いるダイヤモンドドレッサであって、
前記ダイヤモンド層の内歯車の歯幅は、工作物の歯幅より広く、かつ、前記ダイヤモンド層の内歯車の歯たけは、前記工作物の歯たけより高く、その他の歯車諸元は前記工作物と略同一である、請求の範囲第１項に記載の内歯車状ダイヤモンドドレッサ。
【請求項９】
前記歯車加工用砥石は外歯車状砥石である、請求の範囲第８項に記載の内歯車状ダイヤモンドドレッサ。
【請求項１０】
前記ダイヤモンドドレッサの歯数は、前記外歯車状砥石の歯数の整数倍ではない、請求の範囲第９項に記載の内歯車状ダイヤモンドドレッサ。
【請求項１１】
前記歯車加工用砥石はウォーム状砥石（１２）である、請求の範囲第８項に記載の内歯車状ダイヤモンドドレッサ。
【請求項１２】
前記ダイヤモンドドレッサの歯数は、前記ウォーム状砥石の条数の整数倍ではない、請求の範囲第１１項に記載の内歯車状ダイヤモンドドレッサ。
【請求項１３】
請求項の範囲第１項に記載の内歯車状ダイヤモンドドレッサを用いて、歯車加工用砥石をツルーイングまたは、ツルーイングとドレッシングを行う方法。
【請求項１４】
請求の範囲第１項に記載の内歯車状ダイヤモンドドレッサを用いて、ツルーイングまたは、ツルーイングとドレッシングされた歯車加工用砥石を用いて、内歯車を研削加工する方法。
【発明の詳細な説明】
【技術分野】
【０００１】
本発明は、内歯車状の形状をしたダイヤモンドドレッサおよび、ダイヤモンドロータリドレッサー、および歯車加工用砥石のツルーイング、ドレッシング方法、内歯車の研削加工法に関するものである。特に、歯車加工用砥石を高精度、高能率でツルーイング、またはツルーイング、ドレッシングすることが可能で、しかも長寿命である内歯車状ダイヤモンドドレッサに関するものである。
【背景技術】
【０００２】
歯車は、回転とトルクを正確に伝達するための最も効率が良く、広範囲に用いられている機械要素のひとつである。各種ＮＣ機械のＮＣ化などにより歯車の使用が少なくなったものもあるが、重要な機械要素部品として、精密機械用、自動車用、工作機械用などの小型歯車から、建設機械用、船舶用、産業機械用などの大型歯車まで、機械工業分野に幅広く用いられている。最近では、歯車に対する低騒音化、高効率化などの要求はもちろんのこと、省エネの観点から歯車の小型化、軽量化、長寿命化の要求が高まっている。そして、歯車自体もこれらに対応するため材質が高強度で、難削化する傾向もある。【０００３】
例えば、自動車用トランスミッションギヤは低騒音化、高効率化および長寿命化に対応するために、歯車素材の調質後の熱歪みを能率良く除去し、高精度に仕上げることが要求される。自動車用トランスミッションギヤの外歯車においては、研削加工、ホーニング仕上げが実施されるようになってきた。しかしながら、内歯車においては未だ有効な仕上げ方法が無く、調質のまま使われているのが現状であり、ノイズ低減、燃費低減効果も限界になっている。すなわち、内歯車に噛み合う外歯車のみの高精度化だけではノイズ低減、燃費低減に限界があり、調質後の内歯車を高精度かつ高能率に仕上げる方法の確立が急務になっている。【０００４】
このような理由により、内歯車を加工する砥石を、高精度かつ高能率にツルーイング、またはツルーイング、ドレッシングすることが可能なダイヤモンドドレッサの開発が望まれている。
【発明の開示】
【発明が解決しようとする課題】
【０００５】
本発明は、上述の問題点を解決するためになされたものである。
すなわち、本発明の目的は、特に、調質後の内歯車を高精度に研削加工できる砥石を、高能率で高精度にツルーイング、ドレッシングすることが可能なダイヤモンドドレッサを提供することにある。
【課題を解決するための手段】
【０００６】
この発明に従った、ダイヤモンドドレッサは、リング状台金の内径部に歯形形状が形成され、歯形形状の表面には、ダイヤモンド粒を結合材で固着したダイヤモンド層を有する、内歯車状ダイヤモンドドレッサである。【０００７】
ここで、ダイヤモンド層は深さ方向に複数のダイヤモンド粒を含んでもよいが、このドレッサの場合は、一粒のダイヤモンド粒を含む、単層のダイヤモンド層であれば十分である。【０００８】
内歯車状ダイヤモンドドレッサは、リング状の台金と、台金の内周部に設けられて、歯形形状に沿って配置されるダイヤモンド層とを備える。【０００９】
好ましくは本発明では、歯先には、芯出し基準面が設けられている、内歯車状ダイヤモンドドレッサである。【００１０】
内歯車状ダイヤモンドドレッサを歯車加工装置に取り付けする際には、歯車状のダイヤモンド層の振れ精度を所望の規格値以内に設定しなければならない。このために、歯形の歯先には、芯出し基準面が設けられており、高精度に内歯車状ダイヤモンドドレッサを歯車加工装置に取り付けすることが可能である。【００１１】
好ましくは本発明は、芯出し基準面は、円筒面の一部をなすように設けられている、内歯車状ダイヤモンドドレッサである。【００１２】
芯出し基準面は、歯先円によって形成される、円筒内面の一部をなすように設けることが最適である。こうすることによって、芯出しが容易になるだけでなく、よりいっそう高精度に内歯車状ダイヤモンドドレッサを歯車加工装置に取り付けすることが可能である。【００１３】
好ましくは、結合材は、ニッケルめっきである。
公知の結合材、例えば、レジンボンド、メタルボンドおよびビトリファイドボンドなども用いることが可能であるが、ニッケルめっきがダイヤモンド粒の保持力に優れており好ましい。【００１４】
好ましくは、ダイヤモンド層は反転めっき方法により形成される。
ここで、反転めっき方法は公知の方法を用いる。高精度な外歯車状のボディ（マスターギヤ、とも呼ばれる）の表面にダイヤモンド粒を固着しこれを反転させる。ニッケルめっきによる反転めっき方法を用いるのが最も好ましい。図１は、反転めっき方法により製造された、ダイヤモンドドレッサの一例を示す。ダイヤモンド粒２と、ニッケルめっき層３と合わせてダイヤモンド層と呼ばれる。接合層４は低融点合金などを用いて、鋼製の台金５に接合する。【００１５】
なお、ダイヤモンドドレッサの歯先に、芯出し基準面を設ける際には、フランク面だけでなく歯底面まで高精度かつ、円筒面の一部をなすように加工された外歯車状のボディを用いる。このボディの表面にダイヤモンド粒を固着しこれを反転させることによって、ダイヤモンドドレッサの歯先に、芯出し基準面を設けることができる。【００１６】
さらに、芯出し基準面を、円筒面の一部をなすように設ける際には、歯底面が歯底円の一部をなすように高精度に加工された外歯車状のボディを用いる。【００１７】
さらに、本発明のダイヤモンドドレッサは、例えば、図２〜図７に示すように、ダイヤモンド層の接合面に凹形状部を設ける。例えば、台金の接合面にはスプライン形状６（図２Ａおよび図２Ｂ）、複数のキリ穴７（図３Ａおよび図３Ｂ）、同心円状の溝８（図４Ａおよび図４Ｂ）、ねじ状溝９（図５Ａおよび図５Ｂ）、右ねじ、左ねじを重ねる溝１０（図６Ａおよび図６Ｂ）のいずれかを採用するとより好ましい。この目的は、ダイヤモンドドレッサが回転方向から受ける応力に対して、充分耐えうるダイヤモンド層の接合強度を得るためである。【００１８】
さらに、ダイヤモンド層に不用意な外力がかかり損傷しないようにするために、図７に示すように、台金の厚みＷはダイヤ層の厚みＷＤより大きい事がより好ましく、さらにダイヤモンド層部のクリアランス１１を両側面に設けることが最も好ましい。【００１９】
好ましくは、ダイヤモンド粒の平均粒子径は、１０μｍ〜２０００μｍである。
ここで、ダイヤモンド粒は、ダイヤモンドレッサの作用面の形状精度を満足出来る、可能な限り粗粒のものを用いることで長寿命化と、優れた切れ味を達成できるので好ましい。一般的には、反転めっき方法による製造方法のほうが、作用面のより高い形状精度が得られる。さらに、粗粒のダイヤモンド粒を用いても、ダイヤモンド粒の突出端のばらつきがなく、極めて高精度なものが得られるという特長がある。ダイヤモンド粒の平均粒子径は、２０μｍ〜２０００μｍであることがより好ましく、３０μｍ〜２０００μｍであることが最も好ましい。【００２０】
好ましくは、ダイヤモンド粒の結合材からの平均突き出し量は、平均粒径の１％以上７０％以下である。【００２１】
ここで、突出量を測定するには、ダイヤルゲージを用いる方法などが提案されているが、最も正確に、ダイヤモンド粒の突出端から結合材までの段差を測定するにはｚｙｇｏ（３次元表面構造解析顕微鏡）を用いるのが適当である。平均突出量は、例えば、任意に選ばれた１００個のダイヤモンド粒の突出量を測定し、その平均値をダイヤモンド粒の平均粒径で割った値に１００を掛けた数値に％を付して定義した。作用面には、電着法では数万〜数十万個、反転めっき方法では数千〜数万個のダイヤモンド粒が固着されているため、全部のダイヤモンド粒の突出量を測定するには大変な手間がかかる。この理由により、１００個程度の平均値を採用するのが実用的である。平均突出量が、１％未満では切れ味が十分でなく加工能率の低下の原因となり、７０％を超える場合は、ダイヤモンド粒の保持力が低下して、脱落の原因となる。ダイヤモンド粒の保持力を高めて脱落を防止し、十分な加工能率を得るためには、平均突出量が、３％以上６０％以下であることがより好ましく、５％以上５０％以下であることが最も好ましい。【００２２】
好ましくは、本発明のダイヤモンドドレッサは歯車加工用砥石をツルーイングまたは、ツルーイングとドレッシングするのに用いるダイヤモンドドレッサであって、ダイヤモンド層の内歯車の歯幅は工作物の歯幅より広く、かつ、歯たけは工作物の歯たけより高く、その他の歯車諸元は略同一である。【００２３】
本発明の内歯車状ダイヤモンドドレッサは、工作物の内歯車とほとんど同一諸元で設計される。詳細には主要諸元である、モジュール、圧力角、ねじれ角、歯厚などはすべて同一とし、歯幅と歯たけは、砥石との噛み合いを保証するため大き目の設計とすることがより好ましい。ただし、歯数はダイヤモンドドレッサの仕様に従って増減させることができる。【００２４】
好ましくは、歯車加工用砥石は外歯車状砥石である。
なお、砥石のボンドとしては、レジンボンド、ビトリファイドボンドなどのドレッサビリティの良好なボンドがより好ましい。砥石の歯幅は、工作物の歯幅より広いことがより好ましい。さらに、ダイヤモンドドレッサの歯数は、砥石の歯数の整数倍ではないことが最も好ましい。これは、ダイヤモンドドレッサのある特定の歯が、常に砥石の特定の歯をドレッシングしてドレッシング精度を低下させないようにするためである。そして、歯車加工用砥石軸と、工作物軸の交差角は１〜７５度であることが好ましい。【００２５】
好ましくは、歯車加工用砥石はウォーム状砥石である。
なお、砥石のボンドとしては、レジンボンド、ビトリファイドボンドなどのドレッサビリティの良好なボンドがより好ましい。さらに、ダイヤモンドドレッサの歯数は、砥石の条数の整数倍ではないことが最も好ましい。これは、ダイヤモンドドレッサのある特定の歯が、常に砥石の特定の歯をドレッシングしてドレッシング精度を低下させないようにするためである。【００２６】
そして本発明は、上述のダイヤモンドドレッサを用いて、歯車加工用砥石をツルーイングまたは、ツルーイングとドレッシングを行う方法である。【００２７】
そして本発明は、ダイヤモンドドレッサを用いて、ツルーイングまたは、ツルーイングとドレッシングされた歯車加工用砥石を用いて、内歯車を研削加工する方法である。【００２８】
この発明によれば、調質後の内歯車を高精度に研削加工できる砥石を、高能率かつ高精度にツルーイング、ドレッシングすることが可能なダイヤモンドドレッサを得ることが出来る。【００２９】
したがって、この発明は、自動車用トランスミッションの内歯車を調質後であっても、高精度かつ高能率に量産することに貢献することが予想される。
【図面の簡単な説明】
【００３０】
【図１】本発明の内歯車状ダイヤモンドドレッサの平面図である。
【図２Ａ】本発明の内歯車状ダイヤモンドドレッサの台金の平面図である。
【図２Ｂ】図２Ａ中のＩＩＢ−ＩＩＢ線に沿った断面図である。
【図３Ａ】本発明の内歯車状ダイヤモンドドレッサの別の台金の平面図である。
【図３Ｂ】図３Ａ中のＩＩＩＢ−ＩＩＩＢ線に沿った断面図である。
【図４Ａ】本発明の内歯車状ダイヤモンドドレッサのまた別の台金の平面図である。
【図４Ｂ】図４Ａ中のＩＶＢ−ＩＶＢ線に沿った断面図である。
【図５Ａ】本発明の内歯車状ダイヤモンドドレッサのさらに別の台金の平面図である。
【図５Ｂ】図５Ａ中のＶＢ−ＶＢ線に沿った断面図である。
【図６Ａ】本発明の内歯車状ダイヤモンドドレッサのさらに別の台金の平面図である。
【図６Ｂ】図６Ａ中のＶＩＢ−ＶＩＢ線に沿った断面図である。
【図７Ａ】本発明の内歯車状ダイヤモンドドレッサの平面図である。
【図７Ｂ】図７Ａ中のＶＩＩＢ−ＶＩＩＢ線に沿った断面図である。
【図８Ａ】図１のダイヤモンドドレッサを用いて歯車状砥石をツルーイング、ドレッシングする方法を示す平面図である。
【図８Ｂ】図８Ａ中の矢印ＶＩＩＩＢで示す方向から見た内歯車状ダイヤモンドドレッサの内周面を示す図である。
【図９Ａ】ウォーム状砥石で内歯車を研削加工する方法を示す平面図である。
【図９Ｂ】図９Ａ中の矢印ＩＸＢで示す方向から見た内歯車状ダイヤモンドドレッサの内周面を示す図である。
【図１０Ａ】本発明の芯出し基準面付き内歯車状ダイヤモンドドレッサを示す平面図である。
【図１０Ｂ】図１０Ａ中の矢印ＸＢで示す方向から見た内歯車状ダイヤモンドドレッサの内周面を示す図である。
【図１１】Ｒ状の歯底を有する外歯車状ボディを示す図である。
【図１２】円周の一部をなす歯底を有する外歯車状ボディを示す図である。
【図１３Ａ】本発明のＲ状の芯出し基準面付き内歯車状ダイヤモンドドレッサの平面図である。
【図１３Ｂ】図１３Ａ中の矢印ＸＩＩＩＢで示す方向から見た内歯車状ダイヤモンドドレッサの内周面を示す図である。
【図１３Ｃ】図１３Ａ中のＸＩＩＩＣで囲んだ部分を拡大して示す図である。
【図１４Ａ】本発明の円周の一部をなす芯出し基準面付き内歯車状ダイヤモンドドレッサの平面図である。
【図１４Ｂ】図１４Ａ中の矢印ＸＩＶＢで示す方向から見た内歯車状ダイヤモンドドレッサの内周面を示す図である。
【図１４Ｃ】図１４Ａ中のＸＩＶＣで囲んだ部分を拡大して示す図である。
【符号の説明】
【００３１】
１  内歯車状ダイヤモンドドレッサ、２  ダイヤモンド粒、３  結合材、４  接合層、５  台金、６  台金のスプライン溝、７  台金のキリ穴、８  台金の同心円溝、９  台金のねじ溝、１０  台金の左右ねじ溝、１１  ダイヤモンド層部のクリアランス、１２  砥石、１３  工作物（内歯車）、１４  芯出し基準面、１５  外歯車状ボディ、１６  Ｒ状の歯底、１７  円周の一部をなす歯底、１８  外歯車状ボディの歯底円、１９  内歯車状ダイヤモンドドレッサの歯先円、２０  ダイヤモンド層、ＷＤ  ダイヤモンド層の幅、Ｗ  台金の幅、Ｏ  中心、Ｓ  円周の一部をなす歯底の幅、ｄ  円周の一部をなす歯底の深さ、θ  内歯車状ダイヤモンドドレッサのねじれ角、α  砥石軸と、内歯車状ダイヤモンドドレッサ軸の交差角、β  砥石のねじれ角。
【発明を実施するための最良の形態】
【００３２】
以下、この発明の実施の形態について、図面を参照して説明する。なお、以下の実施の形態では同一または相当する部分については、同一の参照符号を付し、その説明については繰り返さない事とする。【００３３】
図１は、本発明の内歯車状ダイヤモンドドレッサの平面図である。反転めっき方法により製造された、内歯車状ダイヤモンドドレッサ１はダイヤモンド粒２とニッケルめっき層３と接合層４と、台金５からなる。ダイヤモンド粒２と、ニッケルめっき層３と合わせてダイヤモンド層２０とも呼ばれる。ここでは、ダイヤモンド層２０は公知の低融点合金を用いて、鋼製の台金５に接合した。ダイヤモンド層２０に不用意な外力がかからないようにするために、図７に示すように、台金５の厚みはダイヤモンド層２０の厚みより大きい事が好ましい。ダイヤモンド粒２はできるだけ粗粒を用いることにより、長寿命で高精度かつ高能率なものが得られる。ここでは、平均粒径が約３００μｍのダイヤモンド粒を用いた。【００３４】
図８Ａは、図１のダイヤモンドドレッサを用いて歯車状砥石をツルーイング、ドレッシングする方法を示す平面図である。図８Ｂは、図８Ａ中の矢印ＶＩＩＩＢで示す方向から見た内歯車状ダイヤモンドドレッサの内周面を示す図である。内歯車状ダイヤモンドドレッサ１の軸と歯車状砥石１２の軸は適当な交差角αを持たせ、歯車状砥石１２と内歯車状ダイヤモンドドレッサ１の回転を同期させ、ツルーイング、ドレッシングの切り込みを与える。この方法は砥石のツルーイング、ドレッシング痕方向が歯筋方向に対し角度が付くため、ダイヤモンドドレッサと砥石の噛み合いがよりスムーズなツルーイング、ドレッシングが可能になり、より好ましい。【００３５】
さらに、砥石をダイヤモンドドレッサの歯筋方向と平行にオシレートしながらツルーイング、ドレッシングする事で所望形状精度が得られるようになる。研削加工を継続することにより、砥石径が小さくなったときには、砥石のねじれ角βを小さくし、繰り返しツルーイング、ドレッシング、する事により、砥石寿命を延ばすことが出きる。このようにして研削加工された内歯車の研削痕方向は歯筋方向と角度が付くため、歯車の噛み合いがよりスムーズになり、より好ましい。【００３６】
なお、砥石で工作物を研削加工する際には、砥石軸とダイヤモンドドレッサ軸のなす交差角と、砥石軸と工作物軸のなす交差角が同一となるように、工作物をセッティングする。例えば、ドレッシング装置を備えた機械では、ドレッシングが完了後にダイヤモンドドレッサを後退させて、ドレッサのあった位置まで工作物を移動させて工作物を研削加工することが可能である。また、ドレッシング装置を備えていない機械の場合は、ダイヤモンドドレッサと工作物を同一寸法に製作しておけば、ダイヤモンドドレッサを工作物に交換することによって、工作物を研削加工することが可能である。【００３７】
図９Ａは、ウォーム状砥石で内歯車を研削加工する方法を示す平面図である。図９Ｂは、図９Ａ中の矢印ＩＸＢで示す方向から見た内歯車状ダイヤモンドドレッサの内周面を示す図である。図９Ａおよび図９Ｂは、ツルーイング、ドレッシングされたウォーム状砥石で内歯車を研削加工する工程を模式的に示している。ウォーム状砥石は高速回転させることにより、工作物との速度差を得やすく、加工能率を向上させることが可能である。【００３８】
図１０Ａは、本発明の芯出し基準面付き内歯車状ダイヤモンドドレッサを示す平面図である。図１０Ｂは、図１０Ａ中の矢印ＸＢで示す方向から見た内歯車状ダイヤモンドドレッサの内周面を示す図である。図１０Ａおよび図１０Ｂでは、歯形の歯先に、芯出し基準面が設けられている内歯車状ダイヤモンドドレッサの一例を示す。芯出し基準面１４が設けられているので、歯車加工装置に取り付けする際には、歯車状ダイヤモンド層の振れ精度を高めることができる。【００３９】
図１１は、Ｒ状の歯底を有する外歯車状ボディを示す図である。図１１では、反転めっきに用いる外歯車状のボディを示している。歯底はＲ状に加工して、各歯底のＲの最下点は、外歯車状ボディの歯底円１８の同一円周上に位置するように高精度加工を施したものである。【００４０】
ここで円周とは、歯底円と同一の円周、または歯底円と同心円の円周を意味する。
図１２は、円周の一部をなす歯底を有する外歯車状ボディを示す図である。図１２では、別の反転めっきに用いる外歯車状のボディを示している。歯底は幅Ｓ、深さｄの円周面の一部をなすような形状に形成して、各歯底は、歯底円１８の同一円周上に位置するように高精度加工を施したものである。【００４１】
ここで円周とは、歯底円と同一の円周、または歯底円と同心円の円周を意味する。
【実施例１】
【００４２】
工作物としての内歯車に要求される歯車諸元は、以下の通りである。材質はＳＣＭ調質、歯幅は２５ｍｍ、歯数は１０５、モジュールは１．２５、ねじれ角は左２２度、圧力角は２０度、基準ピッチ円径はφ１４１．６ｍｍである。【００４３】
本発明の内歯車状ダイヤモンドドレッサは、歯幅は３５ｍｍである他は、歯車諸元はすべて工作物の内歯車と同一とした。なお、このドレッサはニッケルめっきによる反転めっき方法により製造した。【００４４】
次に、この内歯車状ダイヤモンドドレッサで砥石をツルーイング、ドレッシングを行って、外歯車状砥石に仕上げた。ドレッサの切れ味は良好であり、ツルーイング、ドレッシング後の砥石の成形精度、砥石作用面の状態も良好であった。砥石仕様はＷＡ＃１２０、歯車状砥石諸元は、歯幅は３０ｍｍ、歯数は６４、ねじれ角は左３２度、モジュールは１．２５、圧力角は２０度である。【００４５】
この砥石を用いて、工作物の内歯車を研削加工したところ、切れ味は良好であり、加工後の歯車精度も要求仕様を十分に満足する高精度に仕上がっていることを確認した。
【実施例２】
【００４６】
実施例１と同じ内歯車状ダイヤモンドドレッサで砥石をツルーイング、ドレッシングを行って、ウォーム状砥石に仕上げた。【００４７】
ドレッサの切れ味は良好であり、ツルーイング、ドレッシング後の砥石の成形精度、砥石作用面の状態も良好であった。砥石仕様はＷＡ＃１２０、歯車状砥石諸元は、歯幅は４０ｍｍ、条数は２０、ねじれ角は左６７度、モジュールは１．２５、圧力角は２０度である。【００４８】
この砥石を用いて、工作物の内歯車を研削加工したところ、切れ味は良好であり、加工後の歯車精度も要求仕様を十分に満足する高精度に仕上がっていることを確認した。
【実施例３】
【００４９】
図１３Ａから図１３Ｃに示すような、歯先にＲ状の芯出し基準面が設けられた、内歯車状ダイヤモンドドレッサを製作した。【００５０】
工作物としての内歯車に要求される歯車諸元は、実施例１と同じで、材質はＳＣＭ調質、歯幅は２５ｍｍ、歯数は１０５、モジュールは１．２５、ねじれ角は左２２度、圧力角は２０度、基準ピッチ円径はφ１４１．６ｍｍである。本発明の内歯車状ダイヤモンドロータリドレッサーは、歯幅は３５ｍｍである他は、歯車諸元はすべて工作物の内歯車と同一とした。【００５１】
反転めっき方法に用いる外歯車状ボディは、リング状ブランク材の取り付け穴を保持し、ホブ加工により、粗加工を施した。この粗加工は、ギヤシェーパ加工あるいは転造加工を適用することも可能である。その後、熱処理を行い、歯型の研削加工をマーグ社製研削盤を用いて実施した。なお、図１１に示すように歯底はＲ０．３ｍｍのＲ状に形成して、各歯底の最下点は、歯底円１８の同一円周上に位置するように高精度加工を施した。この外歯車状ボディを用いて、反転めっき方法により、内歯車状ダイヤモンドドレッサを製作した。【００５２】
次に、この内歯車状ダイヤモンドドレッサを歯先に設けられた芯出し基準面により、高精度に芯出しを実施して、歯車加工装置に取り付けた。【００５３】
次に、この内歯車状ダイヤモンドドレッサで砥石をツルーイング、ドレッシングを行って、外歯車状砥石に仕上げた。ドレッサの切れ味は良好であり、ツルーイング、ドレッシング後の砥石の成形精度、砥石作用面の状態も良好であった。砥石仕様はＷＡ＃１２０、歯車状砥石諸元は、歯幅は３０ｍｍ、歯数は６４、ねじれ角は左３２度、モジュールは１．２５、圧力角は２０度である。【００５４】
この砥石を用いて、工作物の内歯車を研削加工したところ、切れ味は良好であり、加工後の歯車精度も要求仕様を十分に満足する高精度に仕上がっていることを確認した。
【実施例４】
【００５５】
図１４に示すような、歯先に円周面の一部をなす芯出し基準面が設けられた、内歯車状ダイヤモンドドレッサを製作した。【００５６】
工作物としての内歯車に要求される歯車諸元は、実施例３と同じである。歯幅は３５ｍｍである他は、歯車諸元はすべて工作物の内歯車と同一とした。【００５７】
反転めっき方法に用いる外歯車状ボディは、実施例３と同様の方法で製作した。図１２に示すように、歯底は幅Ｓ＝０．３ｍｍ、深さｄ＝０．１ｍｍの円周面の一部をなすような形状に形成して、各歯底は、歯底円１８の同一円周上に位置するようにした。この外歯車状ボディを用いて、反転めっき方法により、内歯車状ダイヤモンドドレッサを製作した。【００５８】
次に、この内歯車状ダイヤモンドドレッサを歯先に設けられた芯出し基準面により、高精度に芯出しを実施して、歯車加工装置に取り付けた。【００５９】
次に、この内歯車状ダイヤモンドドレッサで砥石をツルーイング、ドレッシングを行って、外歯車状砥石に仕上げた。ドレッサの切れ味は良好であり、ツルーイング、ドレッシング後の砥石の成形精度、砥石作用面の状態も良好であった。砥石仕様、および歯車状砥石諸元は、実施例３と同様である。【００６０】
この砥石を用いて、工作物の内歯車を研削加工したところ、切れ味は良好であり、加工後の歯車精度も要求仕様を十分に満足する高精度に仕上がっていることを確認した。
【図１】
2008156078.tif 000003
【図２Ａ】
2008156078.tif 000004
【図２Ｂ】
2008156078.tif 000005
【図３Ａ】
2008156078.tif 000006
【図３Ｂ】
2008156078.tif 000007
【図４Ａ】
2008156078.tif 000008
【図４Ｂ】
2008156078.tif 000009
【図５Ａ】
2008156078.tif 000010
【図５Ｂ】
2008156078.tif 000011
【図６Ａ】
2008156078.tif 000012
【図６Ｂ】
2008156078.tif 000013
【図７Ａ】
2008156078.tif 000014
【図７Ｂ】
2008156078.tif 000015
【図８Ａ】
2008156078.tif 000016
【図８Ｂ】
2008156078.tif 000017
【図９Ａ】
2008156078.tif 000018
【図９Ｂ】
2008156078.tif 000019
【図１０Ａ】
2008156078.tif 000020
【図１０Ｂ】
2008156078.tif 000021
【図１１】
2008156078.tif 000022
【図１２】
2008156078.tif 000023
【図１３Ａ】
2008156078.tif 000024
【図１３Ｂ】
2008156078.tif 000025
【図１３Ｃ】
2008156078.tif 000026
【図１４Ａ】
2008156078.tif 000027
【図１４Ｂ】
2008156078.tif 000028
【図１４Ｃ】
2008156078.tif 000029
【国際調査報告】
2008156078.tif 000030
2008156078.tif 000031
2008156078.tif 000032
2008156078.tif 000033